증류수 와 , 상기 실시 예 1 에서 제조 한 코어 입자 를 1 : 1 의 중량 비 ( 140 g : 140 g 의 질량비 ) 로 혼합 하 고 , 5 분 동안 수세 하 였 다 . 이후 , 수세 품 을 130 ℃ 에서 건조 하 였 다 . 이어서 , 상기 에서 건조 한 건조품 : NaOH : Al ( OH ) 3 을 1 : 0 . 28 : 0 . 36 의 몰 비 로 혼합 하 고 , 130 ℃ 에서 6 시간 동안 열처리 하 여 코어 입자 의 표면 에 제 1 코팅 층 을 형성 하 였 다 . 이어서 , 상기 제 1 코팅 층 을 형성 한 리튬 전이 금속 산화물 과 H 3 BO 3 를 100 : 0 . 57 의 몰 비 로 혼합 하 고 300 ℃ 에서 8 시간 동안 열처리 하 여 , 상기 제 1 코팅 층 의 표면 에 제 2 코팅 층 이 형성 된 양극 활물질 을 제조 하 였 다 .